(57)【要約】【課題】加水分解性基材の湿熱環境下における耐久性を向上させることのできる粘着剤層を備えた粘着シートを提供する。【解決手段】加水分解性基材１１と、加水分解性基材１１の少なくとも一方の面に積層された粘着剤層１２とを備えた粘着シート１であって、粘着剤層１２が、ヒンダードアミン系化合物を含有する粘着シート１。【選択図】図１
2019143039.tif 000002
【特許請求の範囲】
【請求項１】
加水分解性基材と、前記加水分解性基材の少なくとも一方の面に積層された粘着剤層とを備えた粘着シートであって、
前記粘着剤層が、ヒンダードアミン系化合物を含有する
ことを特徴とする粘着シート。
【請求項２】
前記ヒンダードアミン系化合物が、Ｎ−アルキル基骨格を有することを特徴とする請求項１に記載の粘着シート。
【請求項３】
前記粘着剤層を構成する粘着剤中における前記ヒンダードアミン系化合物の含有量が、０．２質量％以上、１０質量％以下であることを特徴とする請求項１または２に記載の粘着シート。
【請求項４】
前記粘着剤層が、（メタ）アクリル酸エステル重合体を含有するアクリル系粘着剤からなることを特徴とする請求項１〜３のいずれか一項に記載の粘着シート。
【請求項５】
前記（メタ）アクリル酸エステル重合体が、当該重合体を構成するモノマー単位として、分子内にカルボキシ基を有するカルボキシ基含有モノマーを含まないことを特徴とする請求項４に記載の粘着シート。
【請求項６】
前記加水分解性基材の少なくとも前記粘着剤層と接する部分が、アセチルセルロースフィルムからなることを特徴とする請求項１〜５のいずれか一項に記載の粘着シート。
【請求項７】
前記粘着シートが、飛散防止フィルムであることを特徴とする請求項１〜６のいずれか一項に記載の粘着シート。
【発明の詳細な説明】
【技術分野】
【０００１】
本発明は、加水分解し易い性質を有する加水分解性基材を備えた粘着シートに関するものである。
【背景技術】
【０００２】
近年、自動車にはカーナビゲーションシステムが搭載されることが一般的になっている。カーナビゲーションシステムの表示体（ディスプレイ）においては、通常、液晶モジュールの表面側に保護パネルが設けられている。かかる保護パネルには、事故等の際に、割れた保護パネルが飛散しないように、安全性の観点から、基材フィルムと粘着剤層とからなる飛散防止フィルムが貼付されることが多い。
【０００３】
一方、自動車のドライバーは偏光サングラスを着用することがあるが、その偏光軸と液晶モジュールの偏光軸とがなす角度が合致したときに、ディスプレイの表示が全く見えなくなること（ブラックアウト）がある。そのようなブラックアウトを防止するために、上記の飛散防止フィルムの基材フィルムとして、等方性フィルムであるアセチルセルロースフィルムが使用されることがある。
【０００４】
ここで、特許文献１は、屈折率が１．４５〜１．５５のトリアセチルセルロースフィルムからなる基材フィルムと、該基材フィルムの少なくとも一方の面に設けられた屈折率が１．４５〜１．５５の粘着剤層と、を備えてなることを特徴とする画像表示装置用飛散防止フィルムを提案している。
【０００５】
また、特許文献２は、タッチパネルモジュールと液晶表示パネルとを有するタッチパネル付き液晶表示装置であって、該タッチパネルモジュールが、最表面のガラス基板と、Ｘ方向とそれに直交するＹ方向に格子状に形成された一対の透明導電膜と、その上面にガラス飛散防止フィルムとを有し、該ガラス飛散防止フィルムの最大弾性率の方向が、該格子状に形成された一対の透明導電膜のＸ方向又はＹ方向に対して斜め方向であることを特徴とするタッチパネル付き液晶表示装置を提案するとともに、そのガラス飛散防止フィルムとして、セルロースエステルフィルムを使用することを併せて提案している。
【先行技術文献】
【特許文献】
【０００６】
【特許文献１】特開２０１１−２０９５１２号公報
【特許文献２】特許第５８３１５５９号公報
【発明の概要】
【発明が解決しようとする課題】
【０００７】
しかしながら、アセチルセルロースフィルムは、湿熱環境下において加水分解し、劣化し易いという問題がある。特に自動車の車内では、高温高湿になり易いため、上記の問題は深刻である。これに対し、特許文献１および特許文献２では、この問題に関して何ら指摘されていない。特許文献１に開示された画像表示装置用飛散防止フィルムの粘着剤について検討すると、アセチルセルロースフィルムの湿熱環境下における加水分解の進行を抑制する効果は、必ずしも十分ではない。また、特許文献２においては、粘着剤の詳細さえ開示されていない。
【０００８】
本発明は、上記のような実状に鑑みてなされたものであり、加水分解性基材の湿熱環境下における耐久性を向上させることのできる粘着剤層を備えた粘着シートを提供することを目的とする。
【課題を解決するための手段】
【０００９】
上記目的を達成するために、第１に本発明は、加水分解性基材と、前記加水分解性基材の少なくとも一方の面に積層された粘着剤層とを備えた粘着シートであって、前記粘着剤層が、ヒンダードアミン系化合物を含有することを特徴とする粘着シートを提供する（発明１）。
【００１０】
上記発明（発明１）においては、上記粘着シートが湿熱環境下に置かれて、通常であれば加水分解性基材が加水分解するような状況になっても、当該加水分解性基材に積層されている粘着剤層がヒンダードアミン系化合物を含有することにより、加水分解性基材の割れ等の劣化が抑制される。すなわち、加水分解性基材の湿熱環境下における耐久性が向上する。それに伴い、加水分解性基材と粘着剤層との界面における剥がれも抑制される。
【００１１】
上記発明（発明１）においては、前記ヒンダードアミン系化合物が、Ｎ−アルキル基骨格を有することが好ましい（発明２）。
【００１２】
上記発明（発明１，２）においては、前記粘着剤層を構成する粘着剤中における前記ヒンダードアミン系化合物の含有量が、０．２質量％以上、１０質量％以下であることが好ましい（発明３）。
【００１３】
上記発明（発明１〜３）においては、前記粘着剤層が、（メタ）アクリル酸エステル重合体を含有するアクリル系粘着剤からなることが好ましい（発明４）。
【００１４】
上記発明（発明４）においては、前記（メタ）アクリル酸エステル重合体が、当該重合体を構成するモノマー単位として、分子内にカルボキシ基を有するカルボキシ基含有モノマーを含まないことが好ましい（発明５）。
【００１５】
上記発明（発明１〜５）においては、前記加水分解性基材の少なくとも前記粘着剤層と接する部分が、アセチルセルロースフィルムからなることが好ましい（発明６）。
【００１６】
上記発明（発明１〜６）においては、前記粘着シートが、飛散防止フィルムであることが好ましい（発明７）。
【発明の効果】
【００１７】
本発明に係る粘着シートによれば、加水分解性基材の湿熱環境下における耐久性を向上させることができる。
【図面の簡単な説明】
【００１８】
【図１】本発明の一実施形態に係る粘着シートの断面図である。
【図２】表示装置の一構成例を示す断面図である。
【図３】表示装置の他の構成例を示す断面図である。
【図４】乗り物用インストルメント・パネルの一構成例を示す断面図である。
【発明を実施するための形態】
【００１９】
以下、本発明の実施形態について説明する。
本発明の一実施形態に係る粘着シートは、加水分解性基材と、当該加水分解性基材の少なくとも一方の面に積層された粘着剤層とを備えた粘着シートであり、好ましくは、当該粘着剤層における加水分解性基材とは反対側の面に剥離シートを積層してなる粘着シートである。
【００２０】
本実施形態に係る粘着シートの一例としての具体的構成を図１に示す。
図１に示すように、本実施形態に係る粘着シート１は、加水分解性基材１１と、粘着剤層１２と、剥離シート１３とをその順に積層してなる。剥離シート１３は、その剥離面が粘着剤層１２と接触するように積層されている。なお、本明細書における剥離シートの剥離面とは、剥離シートにおいて剥離性を有する面をいい、剥離処理を施した面および剥離処理を施さなくても剥離性を示す面のいずれをも含むものである。
【００２１】
１．各部材
１−１．加水分解性基材
本実施形態における加水分解性基材とは、湿熱環境下、例えば８５℃、８５％ＲＨの環境下において、加水分解し易い基材をいう。本実施形態における加水分解性基材１１としては、例えば、アセチルセルロースフィルム、ポリ乳酸（ＰＬＡ）等の生分解性プラスチックフィルム、それらフィルムを有する積層フィルム等が挙げられる。アセチルセルロースフィルムとしては、例えば、トリアセチルセルロースフィルム、ジアセチルセルロースフィルム等が挙げられる。
【００２２】
加水分解性基材１１がアセチルセルロースフィルムを有する積層フィルムの場合、当該加水分解性基材１１の少なくとも粘着剤層１２と接する部分が、アセチルセルロースフィルムであることが好ましい。かかる構成であると、粘着剤層１２による湿熱耐久性の向上効果がより発揮され易くなる。
【００２３】
加水分解性基材１１の厚さは、１０μｍ以上であることが好ましく、特に２０μｍ以上であることが好ましく、さらには３０μｍ以上であることが好ましい。また、加水分解性基材の厚さは、３００μｍ以下であることが好ましく、特に２００μｍ以下であることが好ましく、さらには１００μｍ以下であることが好ましい。加水分解性基材１１の厚さが上記範囲内にあることで、被着体の光学特性を損なうことなく、かつ、被着体が、衝撃等によって割れ易い部材（例えば、ガラス板、プラスチック板等）である場合、割れた被着体の飛散を防止する飛散防止効果を発揮することができる。
【００２４】
１−２．粘着剤層
本実施形態における粘着剤層１２は、ヒンダードアミン系化合物を含有する。本実施形態に係る粘着シート１が湿熱環境下に置かれて、通常であれば加水分解性基材１１が加水分解するような状況になっても、当該加水分解性基材１１に接触または近接している粘着剤層１２がヒンダードアミン系化合物を含有することにより、加水分解性基材１１の割れ等の劣化が抑制される。そして、それに伴い、加水分解性基材１１と粘着剤層１２との界面における剥がれも抑制される。
【００２５】
上記の理由は明らかではないが、加水分解によって発生する酸成分を、ヒンダードアミン系化合物がその塩基性の性質によって中和するか、捕捉すると推測される。これにより、上記のように粘着シート１の湿熱耐久性が向上する。
【００２６】
ヒンダードアミンとは、アミノ基の両隣に置換基を有するアミンをいう。本実施形態におけるヒンダードアミン系化合物は、下記一般式（Ｉ）
【化１】
2019143039.tif 000003
（式中、Ｒ１は水素原子またはアルキル基を表す。）
からなる骨格を少なくとも１つ含む化合物であることが好ましい。
【００２７】
本実施形態におけるヒンダードアミン系化合物は、上記一般式（Ｉ）におけるＲ１が、アルキル基であることが好ましく、特に炭素数１〜４のアルキル基であることが好ましく、さらにはメチル基であることが好ましい。すなわち、本実施形態におけるヒンダードアミン系化合物は、Ｎ−アルキル基骨格を有するものであることが好ましく、特にＮ−Ｃ１〜Ｃ４アルキル基骨格を有するものであることが好ましく、さらにはＮ−ＣＨ３骨格を有するものであることが好ましい。かかる骨格を有するヒンダードアミン系化合物は、前述した酸成分を捕捉する機能が強いと考えられ、したがって、粘着シート１の湿熱耐久性を効果的に向上させることができる。
【００２８】
本実施形態におけるヒンダードアミン系化合物は、上記一般式（Ｉ）からなる骨格を２個以上有することが好ましく、２〜１０個有することがより好ましく、特に２〜７個有することが好ましく、さらには２〜４個有することが好ましい。上記一般式（Ｉ）からなる骨格は、ヒンダードアミン系化合物の末端に存在してもよいし、側鎖に存在してもよいし、末端および側鎖に存在してもよい。ヒンダードアミン系化合物が上記一般式（Ｉ）からなる骨格を２個有する場合には、それらを側鎖に有することが好ましい。
【００２９】
なお、ヒンダードアミン系化合物が上記一般式（Ｉ）からなる骨格を２個以上有する場合、各Ｒ１は同一であってもよいし、異なっていてもよい。
【００３０】
本実施形態におけるヒンダードアミン系化合物は、上記一般式（Ｉ）からなる骨格における４位の炭素原子に、−ＣＯＯ−骨格の酸素原子が結合している化合物が好ましい。
【００３１】
本実施形態におけるヒンダードアミン系化合物としては、下記構造式（Ａ）
【化２】
2019143039.tif 000004
（式中、ｎは１以上の整数である。）で示される化合物、または下記構造式（Ｂ）
【化３】
2019143039.tif 000005
（式中、ｍは１以上の整数である。）で示される化合物であることが特に好ましい。
【００３２】
上記構造式（Ａ）で示される化合物におけるｎは、１〜２０であることが好ましく、特に３〜１５であることが好ましく、さらには５〜１０であることが好ましく、８であることが最も好ましい。
【００３３】
上記構造式（Ｂ）で示される化合物におけるｍは、１〜２０であることが好ましく、特に１〜１０であることが好ましく、さらには２〜５であることが好ましく、２であることが最も好ましい。
【００３４】
粘着剤層１２を構成する粘着剤中における上記ヒンダードアミン系化合物の含有量は、下限値として、０．２質量％以上であることが好ましく、０．３質量％以上であることがより好ましく、特に０．５質量％以上であることが好ましく、さらには０．７質量％以上であることが好ましい。ヒンダードアミン系化合物の含有量の下限値が上記であることにより、粘着シート１の湿熱耐久性をより効果的に向上させることができる。なお、上記の含有量は、ヒンダードアミン系化合物がラジカル捕捉剤として通常使用される量よりも相当多い量となっている。
【００３５】
また、粘着剤層１２を構成する粘着剤中における上記ヒンダードアミン系化合物の含有量は、上限値として、１０質量％以下であることが好ましく、特に５質量％以下であることが好ましく、さらには３質量％以下であることが好ましい。ヒンダードアミン系化合物の含有量の上限値が上記であることにより、粘着剤からの析出を抑制し、より良好な粘着性を発揮することができる。
【００３６】
粘着剤層１２を構成する粘着剤の種類は、加水分解性基材１１および被着体に対して所望の粘着力を発揮し、かつ、ヒンダードアミン系化合物による上記効果が発揮され得る粘着剤であれば、特に限定されない。
【００３７】
粘着剤層１２を構成する粘着剤としては、例えば、アクリル系粘着剤、ポリエステル系粘着剤、ポリウレタン系粘着剤、ゴム系粘着剤、シリコーン系粘着剤等のいずれであってもよい。また、当該粘着剤は、エマルション型、溶剤型または無溶剤型のいずれでもよく、架橋タイプまたは非架橋タイプのいずれであってもよい。それらの中でも、前述した物性を満たし易く、粘着物性、光学特性等にも優れるアクリル系粘着剤が好ましい。
【００３８】
また、アクリル系粘着剤としては、活性エネルギー線硬化性のものであってもよいし、活性エネルギー線非硬化性のものであってもよいし、熱架橋性のものであってもよいし、非架橋性のものであってもよいし、これらを組み合わせたものであってもよい。中でも、硬化反応の安定性の観点から、活性エネルギー線非硬化性のものであることが好ましい。活性エネルギー線非硬化性のアクリル系粘着剤としては、特に架橋タイプのものが好ましく、さらには熱架橋タイプのものが好ましい。
【００３９】
粘着剤層１２は、（メタ）アクリル酸エステル重合体を含有するアクリル系粘着剤からなることが好ましく、特に、（メタ）アクリル酸エステル重合体を含有する粘着性組成物から得られるアクリル系粘着剤からなることが好ましい。具体的には、粘着剤層１２を構成する粘着剤は、（メタ）アクリル酸エステル重合体（Ａ）と、ヒンダードアミン系化合物（Ｂ）とを含有する粘着性組成物（以下「粘着性組成物Ｐ」という場合がある。）から得られるものであることが好ましい。粘着性組成物Ｐは、さらに架橋剤（Ｃ）を含有することが好ましく、その場合、上記粘着剤は、粘着性組成物Ｐを架橋して得られる。なお、本明細書において、（メタ）アクリル酸エステルとは、アクリル酸エステル及びメタクリル酸エステルの両方を意味する。他の類似用語も同様である。また、「重合体」には「共重合体」の概念も含まれるものとする。
【００４０】
（１）各成分
（１−１）（メタ）アクリル酸エステル重合体（Ａ）
（メタ）アクリル酸エステル重合体（Ａ）は、当該重合体を構成するモノマー単位として、アルキル基の炭素数が１〜２０の（メタ）アクリル酸アルキルエステルを含有することで、好ましい粘着性を発現することができる。かかる観点から、（メタ）アクリル酸エステル重合体（Ａ）は、当該重合体を構成するモノマー単位として、アルキル基の炭素数が１〜２０の（メタ）アクリル酸アルキルエステルを、下限値として５０質量％以上含有することが好ましく、６０質量％以上含有することがより好ましく、特に７０質量％以上含有することが好ましく、さらには９０質量％以上であることが好ましい。上記（メタ）アクリル酸アルキルエステルの下限値が上記であると、（メタ）アクリル酸エステル重合体（Ａ）は好適な粘着性を発揮することができる。また、（メタ）アクリル酸エステル重合体（Ａ）は、当該重合体を構成するモノマー単位として上記（メタ）アクリル酸アルキルエステルを、上限値として９９質量％以下含有することが好ましく、特に９８質量％以下含有することが好ましく、さらには９７質量％以下含有することが好ましい。上記（メタ）アクリル酸アルキルエステルの上限値が上記であることにより、（メタ）アクリル酸エステル重合体（Ａ）中に他のモノマー成分を好適な量導入することができる。
【００４１】
アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル、（メタ）アクリル酸シクロヘキシル、（メタ）アクリル酸イソボルニル、（メタ）アクリル酸アダマンチル等が挙げられ、中でも、粘着性をより向上させる観点から、アルキル基の炭素数が１〜８の（メタ）アクリル酸エステルが含まれることが好ましい。これらは単独で用いてもよいし、２種以上を組み合わせて用いてもよい。なお、アルキル基の炭素数が１〜２０の（メタ）アクリル酸アルキルエステルにおけるアルキル基とは、直鎖状、分岐鎖状または環状のアルキル基をいう。
【００４２】
また、アルキル基の炭素数が１〜２０の（メタ）アクリル酸アルキルエステルとして、ホモポリマーとしてのガラス転移温度（Ｔｇ）が０℃を超える（好ましくは７０℃以上の）ハードモノマーと、ホモポリマーとしてのガラス転移温度（Ｔｇ）が０℃以下（好ましくは−４０℃以下）のソフトモノマーとを組み合わせて使用することも好ましい。ソフトモノマーにより柔軟性を確保しつつ、ハードモノマーで凝集力を向上させることにより、粘着力をより高いものにすることができるからである。この場合、ハードモノマーとソフトモノマーとの質量比は、５：９５〜４０：６０であることが好ましく、特に１５：８５〜３０：７０であることが好ましい。
【００４３】
上記ハードモノマーとしては、例えば、アクリル酸メチル（Ｔｇ１０℃）、メタクリル酸メチル（Ｔｇ１０５℃）、アクリル酸イソボルニル（Ｔｇ９４℃）、メタクリル酸イソボルニル（Ｔｇ１８０℃）、アクリル酸アダマンチル（Ｔｇ１１５℃）、メタクリル酸アダマンチル（Ｔｇ１４１℃）等が挙げられる。これらは単独で用いてもよいし、２種以上を組み合わせて用いてもよい。
【００４４】
上記ハードモノマーの中でも、粘着性や透明性等の他の特性への悪影響を防止しつつハードモノマーの性能をより発揮させる観点から、アクリル酸メチル、メタクリル酸メチルおよびアクリル酸イソボルニルが好ましい。粘着性をも考慮すると、アクリル酸メチルおよびメタクリル酸メチルがより好ましく、メタクリル酸メチルが特に好ましい。
【００４５】
上記ソフトモノマーとしては、炭素数が２〜１２の直鎖状又は分岐鎖状のアルキル基を有するアクリル酸アルキルエステルが好ましく挙げられる。例えば、アクリル酸２−エチルヘキシル（Ｔｇ−７０℃）、アクリル酸ｎ−ブチル（Ｔｇ−５４℃）等が好ましく挙げられる。これらは単独で用いてもよいし、２種以上を組み合わせて用いてもよい。
【００４６】
（メタ）アクリル酸エステル重合体（Ａ）は、当該重合体を構成するモノマー単位として、反応性官能基含有モノマーを含むことが好ましい。この反応性官能基含有モノマー由来の反応性官能基は、後述する架橋剤（Ｃ）と反応し、これにより架橋構造（三次元網目構造）が形成され、所望の凝集力を有する粘着剤が得られる。
【００４７】
（メタ）アクリル酸エステル重合体（Ａ）が、当該重合体を構成するモノマー単位として含有する反応性官能基含有モノマーとしては、分子内に水酸基を有するモノマー（水酸基含有モノマー）、分子内にカルボキシ基を有するモノマー（カルボキシ基含有モノマー）、分子内にアミノ基を有するモノマー（アミノ基含有モノマー）などが挙げられる。これらの中でも、架橋剤（Ｃ）との反応性に優れ、加水分解性基材１１への悪影響の少ない水酸基含有モノマーが特に好ましい。
【００４８】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｃ）との反応性および他の単量体との共重合性の点から（メタ）アクリル酸２−ヒドロキシエチルまたは（メタ）アクリル酸４−ヒドロキシブチルが好ましい。これらは単独で用いてもよいし、２種以上を組み合わせて用いてもよい。
【００４９】
（メタ）アクリル酸エステル重合体（Ａ）は、当該重合体を構成するモノマー単位として、水酸基含有モノマーを、下限値として０．５質量％以上含有することが好ましく、特に１質量％以上含有することが好ましく、さらには２質量％以上含有することが好ましい。また、（メタ）アクリル酸エステル重合体（Ａ）は、当該重合体を構成するモノマー単位として、水酸基含有モノマーを、上限値として２０質量％以下含有することが好ましく、特に１５質量％以下含有することが好ましく、さらには１０質量％以下含有することが好ましい。（メタ）アクリル酸エステル重合体（Ａ）がモノマー単位として上記の量で水酸基含有モノマーを含有すると、所望の凝集力を有する粘着剤が得られ、湿熱耐久性がより優れたものとなる。
【００５０】
（メタ）アクリル酸エステル重合体（Ａ）は、当該重合体を構成するモノマー単位として、カルボキシ基含有モノマーを含まないことが好ましい。酸成分であるカルボキシ基が粘着剤中に存在すると、加水分解性基材１１の加水分解が促進されるからである。
【００５１】
ここで、「カルボキシ基含有モノマーを含まない」とは、カルボキシ基含有モノマーを実質的に含まないことを意味し、カルボキシ基含有モノマーを全く含まない他、加水分解性基材１１の加水分解が生じない程度にカルボキシ基含有モノマーを含むことを許容するものである。具体的には、（メタ）アクリル酸エステル重合体（Ａ）中に、モノマー単位として、カルボキシ基含有モノマーを０．１質量％以下、好ましくは０．０１質量％以下、さらに好ましくは０．００１質量％以下の量で含有することを許容するものである。
【００５２】
また、（メタ）アクリル酸エステル重合体（Ａ）は、当該重合体を構成するモノマー単位として、窒素原子含有モノマーを含有することも好ましい。窒素原子含有モノマーを含有することにより、ガラス等の被着体への密着性を向上させることができる。窒素原子含有モノマーとしては、アミノ基を有するモノマー、アミド基を有するモノマー、窒素含有複素環を有するモノマーなどが挙げられ、中でも、窒素含有複素環を有するモノマーが好ましい。また、構成される粘着剤の高次構造中で上記窒素原子含有モノマー由来部分の自由度を高める観点から、当該窒素原子含有モノマーは、（メタ）アクリル酸エステル重合体（Ａ）を形成するための重合に使用される１つの重合性基以外に反応性不飽和二重結合基を含有しないことが好ましい。
【００５３】
窒素含有複素環を有するモノマーとしては、例えば、Ｎ−（メタ）アクリロイルモルホリン、Ｎ−ビニル−２−ピロリドン、Ｎ−（メタ）アクリロイルピロリドン、Ｎ−（メタ）アクリロイルピペリジン、Ｎ−（メタ）アクリロイルピロリジン、Ｎ−（メタ）アクリロイルアジリジン、アジリジニルエチル（メタ）アクリレート、２−ビニルピリジン、４−ビニルピリジン、２−ビニルピラジン、１−ビニルイミダゾール、Ｎ−ビニルカルバゾール、Ｎ−ビニルフタルイミド等が挙げられ、中でも、より優れた粘着力を発揮するＮ−（メタ）アクリロイルモルホリンが好ましく、特にＮ−アクリロイルモルホリンが好ましい。
【００５４】
なお、窒素原子含有モノマーとして、例えば、（メタ）アクリルアミド、Ｎ−メチル（メタ）アクリルアミド、Ｎ−メチロール（メタ）アクリルアミド、Ｎ−ｔｅｒｔ−ブチル（メタ）アクリルアミド、Ｎ，Ｎ−ジメチル（メタ）アクリルアミド、Ｎ，Ｎ−エチル（メタ）アクリルアミド、Ｎ，Ｎ−ジメチルアミノプロピル（メタ）アクリルアミド、Ｎ−イソプロピル（メタ）アクリルアミド、Ｎ−フェニル（メタ）アクリルアミド、ジメチルアミノプロピル（メタ）アクリルアミド、Ｎ−ビニルカプロラクタム、（メタ）アクリル酸モノメチルアミノエチル、（メタ）アクリル酸モノエチルアミノエチル、（メタ）アクリル酸モノメチルアミノプロピル、（メタ）アクリル酸モノエチルアミノプロピル、（メタ）アクリル酸ジメチルアミノエチル等を使用することもできる。
以上の窒素原子含有モノマーは、１種を単独で用いてもよいし、２種以上を組み合わせて用いてもよい。
【００５５】
（メタ）アクリル酸エステル重合体（Ａ）が、当該重合体を構成するモノマー単位として窒素原子含有モノマーを含有する場合、その含有量は、ガラス等の被着体への密着性を向上させる観点から、１質量％以上であることが好ましく、特に３質量％以上であることが好ましく、さらには５質量％以上であることが好ましい。また、上記含有量は、他の成分の配合量を確保する観点から、２０質量％以下であることが好ましく、特に１５質量％以下であることが好ましく、さらには１０質量％以下であることが好ましい。
【００５６】
（メタ）アクリル酸エステル重合体（Ａ）は、所望により、当該重合体を構成するモノマー単位として、他のモノマーを含有してもよい。他のモノマーとしては、反応性官能基含有モノマーの作用を妨げないためにも、反応性を有する官能基を含まないモノマーが好ましい。かかる他のモノマーとしては、例えば、（メタ）アクリル酸メトキシエチル、（メタ）アクリル酸エトキシエチル等の（メタ）アクリル酸アルコキシアルキルエステル、酢酸ビニル、スチレンなどが挙げられる。これらは単独で用いてもよいし、２種以上を組み合わせて用いてもよい。
【００５７】
（メタ）アクリル酸エステル重合体（Ａ）は、溶液重合法によって得られた溶液重合物であることが好ましい。溶液重合物であることにより高分子量のポリマーが得やすく、湿熱耐久性により優れた粘着剤が得られる。
【００５８】
（メタ）アクリル酸エステル重合体（Ａ）の重合態様は、ランダム共重合体であってもよいし、ブロック共重合体であってもよい。
【００５９】
（メタ）アクリル酸エステル重合体（Ａ）の重量平均分子量は、２０万以上であることが好ましく、特に３０万以上であることが好ましく、さらには４０万以上であることが好ましい。また、（メタ）アクリル酸エステル重合体（Ａ）の重量平均分子量は、２００万以下であることが好ましく、特に１５０万以下であることが好ましく、さらには１００万以下であることが好ましい。（メタ）アクリル酸エステル重合体（Ａ）の重量平均分子量が上記の範囲にあると、得られる粘着剤による湿熱耐久性がより優れたものとなる。なお、本明細書における重量平均分子量は、ゲルパーミエーションクロマトグラフィー（ＧＰＣ）法により測定した標準ポリスチレン換算の値である。
【００６０】
なお、粘着性組成物Ｐにおいて、（メタ）アクリル酸エステル重合体（Ａ）は、１種を単独で用いてもよいし、２種以上を組み合わせて用いてもよい。
【００６１】
（１−２）ヒンダードアミン系化合物（Ｂ）
ヒンダードアミン系化合物（Ｂ）は、前述した通りのものが好ましい。また、ヒンダードアミン系化合物（Ｂ）の含有量は、前述した通りである。なお、粘着剤層１２を構成する粘着剤中における含有量と、粘着性組成物Ｐ中における含有量とは、同一視することができる。
【００６２】
（１−３）架橋剤（Ｃ）
架橋剤（Ｃ）は、粘着性組成物Ｐの加熱により（メタ）アクリル酸エステル重合体（Ａ）を架橋し、三次元網目構造の架橋構造を良好に形成することが可能となる。これにより、所定の凝集力を有する粘着剤が得られ、湿熱耐久性がより優れたものとなる。
【００６３】
上記架橋剤（Ｃ）としては、（メタ）アクリル酸エステル重合体（Ａ）が有する反応性官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。ここで、（メタ）アクリル酸エステル重合体（Ａ）が構成モノマー単位として水酸基含有モノマーを含有する場合には、架橋剤（Ｃ）としては、水酸基との反応性に優れたイソシアネート系架橋剤を使用することが好ましい。なお、架橋剤（Ｃ）は、１種を単独で、または２種以上を組み合わせて使用することができる。
【００６４】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００６５】
粘着性組成物Ｐ中における架橋剤（Ｃ）の含有量は、（メタ）アクリル酸エステル重合体（Ａ）１００質量部に対して、０．０１質量部以上であることが好ましく、特に０．０５質量部以上であることが好ましく、さらには０．１質量部以上であることが好ましい。また、当該含有量は、１．０質量部以下であることが好ましく、特に０．８質量部以下であることが好ましく、さらには０．５質量部以下であることが好ましい。架橋剤（Ｃ）の含有量が上記範囲内にあると、所定の架橋構造が形成され、得られる粘着剤による湿熱耐久性がより優れたものとなる。
【００６６】
（１−４）各種添加剤
粘着性組成物Ｐには、所望により、アクリル系粘着剤に通常使用されている各種添加剤、例えばシランカップリング剤、紫外線吸収剤、帯電防止剤、粘着付与剤、酸化防止剤、光安定剤、軟化剤、充填剤、屈折率調整剤などを添加することができる。なお、後述の重合溶媒や希釈溶媒は、粘着性組成物Ｐを構成する添加剤に含まれないものとする。
【００６７】
ここで、粘着性組成物Ｐがシランカップリング剤を含有すると、得られる粘着剤は、ガラス部材やプラスチック板との密着性が向上する。これにより、得られる粘着剤による湿熱耐久性は、より優れたものとなる。
【００６８】
シランカップリング剤としては、分子内にアルコキシシリル基を少なくとも１個有する有機ケイ素化合物であって、（メタ）アクリル酸エステル重合体（Ａ）との相溶性がよく、光透過性を有するものが好ましい。
【００６９】
かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００７０】
粘着性組成物Ｐがシランカップリング剤を含有する場合、その含有量は、（メタ）アクリル酸エステル重合体（Ａ）１００質量部に対して、０．０１質量部以上であることが好ましく、特に０．０５質量部以上であることが好ましく、さらには０．１質量部以上であることが好ましい。また、当該含有量は、２質量部以下であることが好ましく、特に１質量部以下であることが好ましく、さらには０．５質量部以下であることが好ましい。
【００７１】
（２）粘着性組成物の製造
粘着性組成物Ｐは、（メタ）アクリル酸エステル重合体（Ａ）を製造し、得られた（メタ）アクリル酸エステル重合体（Ａ）と、ヒンダードアミン系化合物（Ｂ）と、架橋剤（Ｃ）とを混合するとともに、所望により添加剤を加えることで製造することができる。
【００７２】
（メタ）アクリル酸エステル重合体（Ａ）は、重合体を構成するモノマーの混合物を通常のラジカル重合法で重合することにより製造することができる。（メタ）アクリル酸エステル重合体（Ａ）の重合は、所望により重合開始剤を使用して、溶液重合法により行うことが好ましい。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００７３】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス（２−メチルブチロニトリル）、１,１'−アゾビス（シクロヘキサン１−カルボニトリル）、２,２'−アゾビス（２,４−ジメチルバレロニトリル）、２,２'−アゾビス（２,４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００７４】
有機過酸化物としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等が挙げられる。
【００７５】
なお、上記重合工程において、２−メルカプトエタノール等の連鎖移動剤を配合することにより、得られる重合体の重量平均分子量を調節することができる。
【００７６】
（メタ）アクリル酸エステル重合体（Ａ）が得られたら、（メタ）アクリル酸エステル重合体（Ａ）の溶液に、ヒンダードアミン系化合物（Ｂ）、架橋剤（Ｃ）、ならびに所望により希釈溶剤および添加剤を添加し、十分に混合することにより、溶剤で希釈された粘着性組成物Ｐ（塗布溶液）を得る。なお、上記各成分のいずれかにおいて、固体状のものを用いる場合、あるいは、希釈されていない状態で他の成分と混合した際に析出を生じる場合には、その成分を単独で予め希釈溶媒に溶解もしくは希釈してから、その他の成分と混合してもよい。
【００７７】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００７８】
このようにして調製された塗布溶液の濃度・粘度としては、コーティング可能な範囲であればよく、特に制限されず、状況に応じて適宜選定することができる。例えば、粘着性組成物Ｐの濃度が１０〜６０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。この場合、粘着性組成物Ｐは、（メタ）アクリル酸エステル重合体（Ａ）の重合溶媒をそのまま希釈溶剤とする塗布溶液となる。
【００７９】
（３）粘着剤層の形成
粘着剤層１２は、上記粘着性組成物Ｐ（塗布溶液）を所望の対象物に塗布し、架橋させることにより形成することが好ましい。粘着性組成物Ｐの架橋は、通常は加熱処理により行うことができる。なお、この加熱処理は、所望の対象物に塗布した粘着性組成物Ｐの塗膜から希釈溶剤等を揮発させる際の乾燥処理で兼ねることもできる。
【００８０】
加熱処理の加熱温度は、５０〜１５０℃であることが好ましく、特に７０〜１２０℃であることが好ましい。また、加熱時間は、１０秒〜１０分であることが好ましく、特に５０秒〜２分であることが好ましい。
【００８１】
加熱処理後、必要に応じて、常温（例えば、２３℃、５０％ＲＨ）で１〜２週間程度の養生期間を設けてもよい。この養生期間が必要な場合は、養生期間経過後、養生期間が不要な場合には、加熱処理終了後、粘着剤（粘着剤層１２）が形成される。
【００８２】
上記の加熱処理（及び養生）により、架橋剤（Ｃ）を介して（メタ）アクリル酸エステル重合体（Ａ）が十分に架橋される。
【００８３】
（４）粘着剤層の厚さ
粘着剤層１２の厚さ（ＪＩＳ  Ｋ７１３０に準じて測定した値）は、下限値として５μｍ以上であることが好ましく、１０μｍ以上であることがより好ましく、特に１５μｍ以上であることが好ましい。粘着剤層１２の厚さの下限値が上記であると、所望の粘着力を発揮し易く、かつ、粘着剤層１２による加水分解抑制効果が十分に発揮され得る。
【００８４】
また、粘着剤層１２の厚さは、上限値として５００μｍ以下であることが好ましく、特に２００μｍ以下であることが好ましく、さらには１００μｍ以下であることが好ましい。粘着剤層１２の厚さの上限値が上記であると、粘着剤層の圧痕や打痕等の外観不具合を抑制し得る。なお、粘着剤層１２は単層で形成してもよいし、複数層を積層して形成することもできる。
【００８５】
（５）粘着剤のゲル分率
粘着剤層１２を構成する粘着剤のゲル分率は、下限値として３０％以上であることが好ましく、４０％以上であることがより好ましく、５０％以上であることが特に好ましい。粘着剤のゲル分率の下限値が上記であると、粘着剤の凝集力が高くなり、湿熱耐久性がより優れたものとなる。また、本実施形態に係る粘着剤のゲル分率は、上限値として９５％以下であることが好ましく、特に８５％以下であることが好ましく、さらには８０％以下であることが好ましい。粘着剤のゲル分率の上限値が上記であると、粘着剤が硬くなり過ぎず、良好な粘着力が発現し、被着体との接着性がより優れたものとなる。ここで、粘着剤のゲル分率の測定方法は、後述する試験例に示す通りである。
【００８６】
１−３．剥離シート
剥離シート１３は、粘着シート１の使用時まで粘着剤層１２を保護するものであり、粘着シート１（粘着剤層１２）を使用するときに剥離される。本実施形態に係る粘着シート１において、剥離シート１３は必ずしも必要なものではない。
【００８７】
剥離シート１３としては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００８８】
上記剥離シート１３の剥離面（特に粘着剤層１２と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。
【００８９】
剥離シート１３の厚さについては特に制限はないが、通常２０〜１５０μｍ程度である。
【００９０】
２．物性
（１）全光線透過率
本実施形態に係る粘着シート１における粘着剤層１２の全光線透過率は、８０％以上であることが好ましく、特に９０％以上であることが好ましく、さらには９９％以上であることが好ましい。粘着剤層１２の全光線透過率が上記であると、透明性が非常に高く、光学用途として特に好適である。なお、本明細書における全光線透過率は、ＪＩＳ  Ｋ７３６１−１：１９９７に準じて測定した値とする。
【００９１】
（２）粘着力
本実施形態に係る粘着シート１のソーダライムガラスに対する粘着力は、下限値として５Ｎ／２５ｍｍ以上であることが好ましく、特に１０Ｎ／２５ｍｍ以上であることが好ましく、さらには１５Ｎ／２５ｍｍ以上であることが好ましい。上記粘着力の下限値が上記であると、湿熱耐久性がより優れたものとなる。また、上記粘着力は、上限値として、５０Ｎ／２５ｍｍ以下であることが好ましく、４５Ｎ／２５ｍｍ以下であることがより好ましく、４０Ｎ／２５ｍｍ以下であることが特に好ましい。上記粘着力の上限値が上記であると、良好なリワーク性が得られ、貼合ミスが生じた場合でも貼り直しが可能である。
【００９２】
ここで、本明細書における粘着力は、基本的にはＪＩＳ  Ｚ０２３７：２００９に準じた１８０度引き剥がし法により測定した粘着力をいうが、測定サンプルは２５ｍｍ幅、１００ｍｍ長とし、当該測定サンプルを被着体に貼付し、０．５ＭＰａ、５０℃で２０分加圧した後、常圧、２３℃、５０％ＲＨの条件下で２４時間放置してから、剥離速度３００ｍｍ／ｍｉｎにて測定するものとする。
【００９３】
３．粘着シートの製造
粘着シート１の一製造例としては、剥離シート１３の剥離面に、上記粘着性組成物Ｐの塗布溶液を塗布し、加熱処理を行って粘着性組成物Ｐを熱架橋し、塗布層を形成した後、その塗布層に加水分解性基材１１を貼合する。養生期間が必要な場合は養生期間をおくことにより、養生期間が不要な場合はそのまま、上記塗布層が粘着剤層１２となる。これにより、上記粘着シート１が得られる。加熱処理および養生の条件については、前述した通りである。
【００９４】
上記粘着性組成物Ｐの塗布溶液を塗布する方法としては、例えばバーコート法、ナイフコート法、ロールコート法、ブレードコート法、ダイコート法、グラビアコート法等を利用することができる。
【００９５】
４．粘着シートの使用
本実施形態に係る粘着シート１を使用することにより、例えば、図２または図３に示される、静電容量方式のタッチパネルである表示装置１０Ａまたは表示装置１０Ｂを製造することができる。この場合、粘着シート１は、飛散防止フィルムとして使用され得る。
【００９６】
本実施形態における表示装置１０Ａは、下から順に、表示体モジュール７と、その上に粘着剤層６を介して積層されたフィルムセンサー５と、その上に粘着剤層４を介して積層された、パターニングされた透明導電膜３付きの保護パネル２と、保護パネル２の上に、粘着剤層１２を介して貼付された粘着シート１（剥離シート１３は剥離済み）とを備えて構成される。すなわち、この表示装置１０Ａでは、粘着シート１は、保護パネル２の表面側（表示体モジュール７とは反対側）に設けられている。
【００９７】
また、本実施形態における表示装置１０Ｂは、下から順に、表示体モジュール７と、その上に粘着剤層６を介して積層されたフィルムセンサー５と、その上に粘着剤層４を介して積層された粘着シート１（剥離シート１３は剥離済み）と、その粘着シート１の粘着剤層１２を介して積層された、パターニングされた透明導電膜３付きの保護パネル２とを備えて構成される。すなわち、この表示装置１０Ｂでは、粘着シート１は、保護パネル２の裏面側（表示体モジュール７側）に設けられている。
【００９８】
なお、上記の表示装置１０Ａ，１０Ｂでは、保護パネル２に透明導電膜３が設けられているが、これに限定されるものではなく、透明導電膜３は別の部位に設けられていてもよい。
【００９９】
上記表示体モジュール７としては、例えば、液晶（ＬＣＤ）モジュール、発光ダイオード（ＬＥＤ）モジュール、有機エレクトロルミネッセンス（有機ＥＬ）モジュール、電子ペーパー等が挙げられる。
【０１００】
粘着剤層６および粘着剤層４は、所望の粘着剤または粘着シートによって形成すればよく、上記粘着シート１の粘着剤層１１と同様の粘着剤によって形成してもよい。上記所望の粘着剤としては、アクリル系粘着剤、ゴム系粘着剤、シリコーン系粘着剤、ウレタン系粘着剤、ポリエステル系粘着剤、ポリビニルエーテル系粘着剤等が挙げられるが、中でもアクリル系粘着剤が好ましい。
【０１０１】
フィルムセンサー５は、通常、基材フィルム５１と、パターニングされた透明導電膜５２とから構成される。基材フィルム５１としては、特に限定されないが、例えば、ポリエチレンテレフタレートフィルム、ポリエチレンナフタレートフィルム、ポリカーボネートフィルム、ポリメチルメタクリレートフィルム、トリアセチルセルロースフィルム、ポリプロピレンフィルム等が使用される。
【０１０２】
透明導電膜５２としては、例えば、白金、金、銀、銅等の金属、酸化スズ、酸化インジウム、酸化カドミウム、酸化亜鉛、二酸化亜鉛等の酸化物、スズドープ酸化インジウム（ＩＴＯ）、酸化亜鉛ドープ酸化インジウム、フッ素ドープ酸化インジウム、アンチモンドープ酸化スズ、フッ素ドープ酸化スズ、アルミニウムドープ酸化亜鉛等の複合酸化物、カルコゲナイド、六ホウ化ランタン、窒化チタン、炭化チタン等の非酸化化合物などからなるものが挙げられ、中でもスズドープ酸化インジウム（ＩＴＯ）からなるものが好ましい。
【０１０３】
なお、上記表示装置１０Ａ，１０Ｂにおけるフィルムセンサー５の透明導電膜５２は、図２および図３中、フィルムセンサー５の上側に位置しているが、これに限定されるものではなく、フィルムセンサー５の下側に位置してもよい。
【０１０４】
保護パネル２は、ガラス板、プラスチック板等の他、それらを含む積層体などからなることが好ましい。
【０１０５】
上記ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。ガラス板の厚さは、特に限定されないが、通常は０．１〜５ｍｍであり、好ましくは０．２〜２ｍｍである。
【０１０６】
上記プラスチック板としては、特に限定されることなく、例えば、アクリル板、ポリカーボネート板等が挙げられる。プラスチック板の厚さは、特に限定されないが、通常は０．２〜５ｍｍであり、好ましくは０．４〜３ｍｍである。
【０１０７】
なお、上記ガラス板やプラスチック板の片面または両面には、所望の機能性層（ハードコート層、防眩層等）が設けられていてもよい。
【０１０８】
上記の表示装置１０Ａ，１０Ｂでは、保護パネル２に透明導電膜３がパターニングされて設けられている。透明導電膜３の材料としては、上記フィルムセンサー５の透明導電膜５２と同様のものを使用することができる。なお、透明導電膜３およびフィルムセンサー５の透明導電膜５２は、通常、一方がＸ軸方向の回路パターンを構成し、他方がＹ軸方向の回路パターンを構成する。
【０１０９】
表示装置１０Ａを製造する場合、粘着シート１の剥離シート１３を剥離して、露出した粘着剤層１２を保護パネル２の表面側（透明導電膜３が存在しない側）に貼付した後、当該粘着シート１付きの保護パネル２を使用して、常法により表示装置１０Ａを製造してもよいし、常法により表示装置（粘着シート１が貼付されていない状態の表示装置１０Ａ）を製造した後、保護パネル２の表面側（表示体モジュール７とは反対側）に粘着シート１を貼付してもよい。
【０１１０】
また、表示装置１０Ｂを製造する場合、粘着シート１の剥離シート１３を剥離して、露出した粘着剤層１２を、保護パネル２の裏面側に設けられている透明導電膜３に貼付した後、当該粘着シート１付きの保護パネル２を使用して、常法により表示装置１０Ｂを製造すればよい。
【０１１１】
上記表示装置１０Ａ，１０Ｂにおいては、落下等により大きな衝撃を受けて保護パネル２が割れた場合であっても、保護パネル２に貼付された粘着シート１の存在により、保護パネル２の破片が飛散することが防止される。
【０１１２】
また、上記粘着シート１の加水分解性基材１１がアセチルセルロースフィルムであり、表示体モジュール７が液晶モジュールの場合には、当該表示装置１０Ａ，１０Ｂを視認する者が偏光サングラスを着用しているときに、ブラックアウトを防止することができる（表示装置１０Ａ，１０Ｂが特に車載用表示装置の場合）。
【０１１３】
また、本実施形態に係る粘着シート１を使用することにより、例えば、図４に示される乗り物用インストルメント・パネル８（好ましくは、自動車用インストルメント・パネル）を製造することができる。この場合も、粘着シート１は、飛散防止フィルムとして使用され得る。
【０１１４】
本実施形態における乗り物用インストルメント・パネル８は、インストルメント・パネル用表示装置８１と、当該インストルメント・パネル用表示装置８１を覆うカバー８２と、当該カバー８２の表面側（インストルメント・パネル用表示装置８１とは反対側）に、粘着剤層１２を介して貼付された粘着シート１（剥離シート１３は剥離済み）とを備えて構成される。本実施形態における乗り物用インストルメント・パネル８では、インストルメント・パネル用表示装置８１とカバー８２との間に空隙が存在するが、これに限定されるものではない。
【０１１５】
なお、上記の例では粘着シート１はカバー８２の表面側に貼付されているが、これに限定されるものではなく、粘着シート１はカバー８２の裏面側（インストルメント・パネル用表示装置８１に対向する側）に貼付されていてもよい。
【０１１６】
上記乗り物用インストルメント・パネル８においては、事故等により大きな衝撃を受けてカバー８２が割れた場合であっても、カバー８２に貼付された粘着シート１の存在により、割れたカバー８２の破片が飛散することが防止される。
【０１１７】
また、上記粘着シート１の加水分解性基材１１がアセチルセルロースフィルムであり、インストルメント・パネル用表示装置８１が液晶ディスプレイを有する場合には、当該乗り物用インストルメント・パネル８を視認する者が偏光サングラスを着用しているときに、ブラックアウトを防止することができる。
【０１１８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１１９】
例えば、粘着シート１における剥離シート１３は省略されてもよい。また、加水分解性基材１１における粘着剤層１２とは反対側の面には、他の層が積層されてもよい。
【実施例】
【０１２０】
以下、実施例等により本発明をさらに具体的に説明するが、本発明の範囲はこれらの実施例等に限定されるものではない。
【０１２１】
〔実施例１〕
１．（メタ）アクリル酸エステル重合体（Ａ）の調製
アクリル酸２−エチルヘキシル７５質量部、メタクリル酸メチル２０質量部およびアクリル酸２−ヒドロキシエチル５質量部を溶液重合法により共重合させて、（メタ）アクリル酸エステル重合体（Ａ）を調製した。この（メタ）アクリル酸エステル重合体（Ａ）の分子量を後述する方法で測定したところ、重量平均分子量（Ｍｗ）６０万であった。
【０１２２】
２．粘着性組成物の調製
上記工程１で得られた（メタ）アクリル酸エステル重合体（Ａ）１００質量部（固形分換算値；以下同じ）と、下記構造式（ａ）で表されるヒンダードアミン系化合物（Ｂ；Ｂ１）１．０質量部と、
【化４】
2019143039.tif 000006
架橋剤（Ｃ）としてのトリメチロールプロパン変性キシリレンジイソシアネート（綜研化学株式会社製，製品名「ＴＤ−７５」）０．３質量部と、シランカップリング剤としての３−グリシドキシプロピルトリメトキシシラン０．２質量部とを混合し、十分に撹拌して、メチルエチルケトンで希釈することにより、粘着性組成物の塗布溶液を得た。
【０１２３】
ここで、（メタ）アクリル酸エステル重合体（Ａ）を１００質量部（固形分換算値）とした場合の粘着性組成物の各配合（固形分換算値）を表１に示す。なお、表１に記載の略号等の詳細は以下の通りである。
[（メタ）アクリル酸エステル重合体（Ａ）]
２ＥＨＡ：アクリル酸２−エチルヘキシル
ＭＭＡ：メタクリル酸メチル
ＨＥＡ：アクリル酸２−ヒドロキシエチル
ＢＡ：アクリル酸ｎ−ブチル
４ＨＢＡ：アクリル酸４−ヒドロキシブチル
[ヒンダードアミン系化合物（Ｂ）]
Ｂ１：上記構造式（ａ）で表されるヒンダードアミン系化合物
Ｂ２：下記構造式（ｂ）で表されるヒンダードアミン系化合物
【化５】
2019143039.tif 000007
[架橋剤（Ｃ）]
ＸＤＩ：トリメチロールプロパン変性キシリレンジイソシアネート（綜研化学株式会社製，製品名「ＴＤ−７５」）
ＴＤＩ：トリメチロールプロパン変性トリレンジイソシアネート（トーヨーケム株式会社製，製品名「ＢＨＳ８５１５」）
【０１２４】
３．粘着シートの製造
上記工程２で得られた粘着性組成物の塗布溶液を、ポリエチレンテレフタレートフィルムの片面をシリコーン系剥離剤で剥離処理した剥離シート（リンテック社製，製品名「ＳＰ−ＰＥＴ７５２１５０」）の剥離処理面に、ナイフコーターで塗布した。そして、塗布層に対し、９０℃で１分間加熱処理して塗布層を形成した。
【０１２５】
次いで、上記塗布層に対して、トリアセチルセルロース（ＴＡＣ）フィルム（富士フィルム社製，製品名「フジタックＴＤ８０ＵＬＰ」，厚さ８０μｍ）を貼合し、２３℃、５０％ＲＨの条件下で７日間養生することにより、ＴＡＣフィルム／粘着剤層（厚さ：２５μｍ）／剥離シートの構成からなる粘着シートを作製した。
【０１２６】
なお、上記粘着剤層の厚さは、ＪＩＳ  Ｋ７１３０に準拠し、定圧厚さ測定器（テクロック社製，製品名「ＰＧ−０２」）を使用して測定した値である。
【０１２７】
〔実施例２〜１０，比較例１〕
（メタ）アクリル酸エステル重合体（Ａ）を構成する各モノマーの種類および割合、（メタ）アクリル酸エステル重合体（Ａ）の重量平均分子量（Ｍｗ）、ヒンダードアミン系化合物（Ｂ）の種類および配合量、ならびに架橋剤（Ｃ）の種類および配合量を表１に示すように変更する以外、実施例１と同様にして粘着シートを製造した。
【０１２８】
ここで、前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【０１２９】
〔試験例１〕（ゲル分率の測定）
実施例および比較例で得られた粘着シートを８０ｍｍ×８０ｍｍのサイズに裁断して、その粘着剤層をポリエステル製メッシュ（メッシュサイズ２００）に包み、その質量を精密天秤にて秤量し、上記メッシュ単独の質量を差し引くことにより、粘着剤のみの質量を算出した。このときの質量をＭ１とする。
【０１３０】
次に、上記ポリエステル製メッシュに包まれた粘着剤を、室温下（２３℃）で酢酸エチルに７２時間浸漬させた。その後粘着剤を取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘着剤のみの質量を算出した。このときの質量をＭ２とする。ゲル分率（％)は、（Ｍ２／Ｍ１）×１００で表される。結果を表１に示す。
【０１３１】
〔試験例２〕（全光線透過率の測定）
実施例および比較例で得られた粘着シートの粘着剤層について、ＪＩＳ  Ｋ７３６１−１：１９９７に準じて、ヘイズメーター（日本電色工業社製，製品名「ＮＤＨ−２０００」）を用いて全光線透過率（％）を測定した。結果を表１に示す。
【０１３２】
〔試験例３〕（粘着力の測定）
実施例および比較例で得られた粘着シートから剥離シートを剥離し、露出した粘着剤層を、ソーダライムガラス（日本板硝子社製）に貼付した。その後、２３℃、５０％ＲＨの条件下で２４時間放置してから、引張試験機（オリエンテック社製，テンシロン）を用い、剥離速度３００ｍｍ/ｍｉｎ、剥離角度１８０度の条件で粘着力（Ｎ／２５ｍｍ）を測定した。ここに記載した以外の条件はＪＩＳ  Ｚ０２３７:２００９に準拠して、測定を行った。結果を表１に示す。
【０１３３】
〔試験例４〕（湿熱耐久性の評価）
実施例および比較例で得られた粘着シートから剥離シートを剥離し、露出した粘着剤層を、ソーダライムガラス（日本板硝子社製）に貼付した。そして、栗原製作所社製オートクレーブにて０．５ＭＰａ、５０℃で、２０分加圧した。その後、２３℃、５０％ＲＨの条件下で２４時間放置し、これをサンプルとした。
【０１３４】
得られたサンプルを、８５℃、８５％ＲＨの湿熱条件下にて１５００時間保管した。その後、サンプルの状態（基材の割れ、基材の粘着剤層からの剥がれ等）を目視により確認し、以下の基準により湿熱耐久性を評価した。結果を表１に示す。
◎…基材割れ、基材の粘着剤層からの剥がれ等無し
〇…基材にわずかなひび割れが発生したが、基材の粘着剤層からの剥がれは無し
×…基材に割れ発生
【０１３５】
〔試験例５〕（飛散防止性の評価）
長さ１７０ｍｍ×幅１５０ｍｍ×厚み１ｍｍのソーダライムガラス板（日本板硝子社製）に、実施例および比較例で得られた粘着シートを貼り合せた。その後、テーブルの上に設置した高さ１０ｍｍの２つの台の上に、上記ガラス板と粘着シートからなる積層体を配置した。このとき、粘着シート側が上向き（上記の台とは反対側の向き）となり、当該積層体の長辺方向の両端部から１０ｍｍ部分までが上記台上にそれぞれ載置され、中央部が浮いた状態（高さ１０ｍｍ）となるように配置した。そして、その積層体の中央部に対して、高さ３０ｃｍから直径３１．７５ｍｍの鉄球を落下させた。その後の積層体の状態を目視により観察し、以下の基準により飛散防止性を評価した。結果を表１に示す。
〇…粘着シートが裂けず、ガラスが飛散しなかった。
×…粘着シートが裂けて、ガラスが飛散した。
【０１３６】
【表１】
2019143039.tif 000008
【０１３７】
表１から分かるように、実施例で得られた粘着シートは、湿熱耐久性および飛散防止性に優れていた。
【産業上の利用可能性】
【０１３８】
本発明の粘着シートは、例えば、カーナビゲーションシステムのディスプレイの飛散防止兼ブラックアウト防止用粘着シートとして好適に使用することができる。
【符号の説明】
【０１３９】
１…粘着シート
１１…加水分解性基材
１２…粘着剤層
１３…剥離シート
２…保護パネル
３…透明導電膜
４…粘着剤層
５…フィルムセンサー
５１…基材フィルム
５２…透明導電膜
６…粘着剤層
７…表示体モジュール
１０Ａ，１０Ｂ…表示装置
８…乗り物用インストルメント・パネル
８１…インストルメント・パネル用表示装置
８２…カバー
【図１】
2019143039.tif 000009
【図２】
2019143039.tif 000010
【図３】
2019143039.tif 000011
【図４】
2019143039.tif 000012